(57)【要約】  本発明は、少なくとも酸化マグネシウム含有物、及び付着水分量が１０．０質量％以下である塩化第一鉄を混合してなり、目開き１ｍｍの篩を用いて篩分けをした時の通過分の質量割合が９７質量％以下である、不溶化材に関する。【特許請求の範囲】
【請求項１】
少なくとも酸化マグネシウム含有物、及び付着水分量が１０．０質量％以下である塩化第一鉄を混合してなり、
目開き１ｍｍの篩を用いて篩分けをした時の通過分の質量割合が９７質量％以下である、不溶化材。
【請求項２】
前記酸化マグネシウム含有物１００質量部に対して、前記塩化第一鉄２０〜２５０質量部を混合してなる、請求項１に記載の不溶化材。
【請求項３】
少なくとも酸化マグネシウム含有物、及び付着水分量が１０．０質量％以下である塩化第一鉄を混合する工程を備え、
前記工程により得られる混合物の、目開き１ｍｍの篩を用いて篩分けをした時の通過分の質量割合が９７質量％以下である、不溶化材の製造方法。
【発明の詳細な説明】
【技術分野】
【０００１】
本発明は、貯蔵安定性に優れる不溶化材及びその製造方法に関する。
【背景技術】
【０００２】
トンネル等の掘削工事により、鉛、砒素、フッ素、セレン等の自然由来の重金属類を含む土壌が発生することがある。近年、重金属類の汚染土壌の処理方法として、低コストかつ短時間で汚染物質の溶出を抑制することができる不溶化処理が注目されている。例えば、酸化マグネシウムと塩化第一鉄とを含む不溶化材は、鉛、砒素、フッ素、セレン等の重金属類に対して優れた不溶化効果を示すことが報告されている（例えば、特許文献１）。
【先行技術文献】
【特許文献】
【０００３】
【特許文献１】特開２００９−２５６５９３号公報
【発明の概要】
【発明が解決しようとする課題】
【０００４】
しかしながら、特許文献１等に記載されている従来の技術では、酸化マグネシウムと塩化第一鉄とを混合して不溶化材を調製する際に発熱したり、調製後に固結が生じたりする場合がある。【０００５】
不溶化材の製造現場では、このような発熱が不溶化材の品質低下や火災に繋がる可能性があることに鑑み、発熱温度が少なくとも塩化第一鉄の転移温度（塩化第一鉄４水和物から２水和物への転移温度：７６．５℃。大木道則ほか（１９８９）化学大事典、東京化学同人、ｐ.３１９-３２０等参照）未満であることが望ましい。ただし、この温度は原料の量によって変動することから、例えば５０℃未満であることがより望ましい。【０００６】
また、不溶化材の施工現場では、不溶化材が施工日まで長期間貯蔵される場合があることに鑑み、不溶化材は、例えば半年以上固結せずに安定して貯蔵されていることが望ましい。【０００７】
本発明は、調製時の発熱を抑制できると共に、貯蔵安定性に優れる不溶化材、及びその製造方法を提供することを課題とする。
【課題を解決するための手段】
【０００８】
本発明者らは、酸化マグネシウム含有物と塩化第一鉄とを含む不溶化材において、塩化第一鉄の付着水分と、不溶化材を構成する粒子のサイズと、がそれぞれ特定の範囲であれば、不溶化材調製時の発熱が抑制されて、なおかつ貯蔵安定性にも優れることを見出し、本発明を成すに至った。【０００９】
すなわち、本発明は、少なくとも酸化マグネシウム含有物、及び付着水分量が１０．０質量％以下である塩化第一鉄を混合してなり、目開き１ｍｍの篩を用いて篩分けした時の通過分の質量割合が９７質量％以下である不溶化材を提供する。このような不溶化材であれば、調製時の発熱を抑制できると共に、貯蔵安定性にも優れている。【００１０】
本発明において、酸化マグネシウム含有物１００質量部に対して、塩化第一鉄２０〜２５０質量部を混合してなることが好ましい。これにより、鉛、砒素、セレン等の不溶化効果を向上することができる。【００１１】
本発明は、また、少なくとも酸化マグネシウム含有物、及び付着水分量が１０．０質量％以下である塩化第一鉄を混合する工程を備え、当該工程により得られる混合物の、目開き１ｍｍの篩を用いて篩分けをした時の通過分の質量割合が９７質量％以下である、不溶化材の製造方法を提供する。本発明の製造方法であれば、調製時の発熱を抑制できると共に、得られる不溶化材の貯蔵安定性にも優れている。
【発明の効果】
【００１２】
本発明によれば、調製時の発熱を抑制できると共に、貯蔵安定性に優れる不溶化材、及びその製造方法を提供することができる。
【発明を実施するための形態】
【００１３】
以下に、本発明の好適な実施形態について詳細に説明する。なお、本発明は以下の実施形態に限定されるものではない。
【００１４】
〔不溶化材〕
本実施形態の不溶化材は、酸化マグネシウム含有物と塩化第一鉄とを含む。
【００１５】
酸化マグネシウム含有物としては、市販のものであれば十分に使用することができる。ここでいう「酸化マグネシウム含有物」とは、水酸化マグネシウム（Ｍｇ（ＯＨ）２）やマグネサイト鉱石（ＭｇＣＯ３）を６００〜９００℃の低温で焼成することで得られる軽焼酸化マグネシウムや、ドロマイト鉱石（ＣａＭｇ（ＣＯ３）２）を６００〜９００℃で焼成することで得られる軽焼酸化マグネシウムを含有する半焼成ドロマイト（ＭｇＯとＣａＣＯ３の混合物）を包含する。
【００１６】
酸化マグネシウム含有物の粒度は、酸化マグネシウムの水和反応が速やかに進行するという観点から、目開き１ｍｍの篩を用いて篩分けした時の通過分の質量割合が９９．０質量％以上であることが好ましい。
【００１７】
塩化第一鉄としては、市販のものであれば十分に使用することができる。ただし、塩化第一鉄は潮解性を有するため、水分を含んでいる場合がある。本実施形態において、塩化第一鉄の付着水分量は１０．０質量％以下であるが、９．０質量％以下が好ましく、８．０質量％以下がより好ましく、７．０質量％以下がさらに好ましく、３．５質量％以下が特に好ましい。塩化第一鉄の付着水分量が１０．０質量％以下であれば、酸化マグネシウム含有物との混合時に発熱が抑制されるため好ましい。なお、塩化第一鉄の付着水分量の下限は、付着水分が少ないほど発熱を抑制することができる観点から、０．０質量％とすることができる。ただし、塩化第一鉄の付着水分量の下限は、品質制御の観点から０．１質量％であってもよい。塩化第一鉄の付着水分量は乾燥機等を用いて調整することができる。また、塩化第一鉄の付着水分量は、例えば塩化第一鉄４水和物が塩化第一鉄２水和物に転移する７６．５℃よりも十分に低い温度に設定した乾燥機で十分な時間乾燥させたときの重量減少から測定することができる。
【００１８】
塩化第一鉄（付着水分を含む）の添加量は、酸化マグネシウム含有物１００質量部に対して２０〜２５０質量部が好ましく、３０〜２００質量部がより好ましく、５０〜１５０質量部がさらに好ましく、６５〜１００質量部が特に好ましく、７０〜１００質量部が極めて好ましい。酸化マグネシウム含有物の量に対する塩化第一鉄の量がこの範囲であれば、鉛、砒素、セレン等の重金属類に対して十分な不溶化効果が得られるため好ましい。
【００１９】
本実施形態の不溶化材は、さらにｐＨ調整剤として硫酸アルミニウム等を含んでいても良い。硫酸アルミニウムは、市販のものであれば十分に使用することができ、粉末状のものが好ましい。また、硫酸アルミニウムは、無水和物または水和物のいずれであってもよい。
【００２０】
硫酸アルミニウムの添加量は、酸化マグネシウム含有物１００質量部に対して２０〜２５０質量部が好ましく、５０〜２００質量部がより好ましく、１００〜１５０質量部が特に好ましい。
【００２１】
硫酸アルミニウムの粒度は、硫酸アルミニウムの溶解が速やかに進行するという観点から、目開き１ｍｍの篩を用いて篩分けした時の通過分の質量割合が９７．０質量％以上であることが好ましい。
【００２２】
本実施形態の不溶化材は、目開き１ｍｍの篩を用いて篩分けした時の通過分の質量割合が９７質量％以下であるが、９５質量％以下が好ましく、９０質量％以下がより好ましく、８５質量％以下が特に好ましく、８０質量％以下が極めて好ましい。当該質量割合が９７質量％以下であれば、貯蔵時の固結が抑制されるため好ましい。当該質量割合の下限は特に限定されないが、品質のばらつきを少なくし、固結を抑制し易いという観点から、４０質量％以上、５０質量％以上、５５質量％以上、あるいは６０質量％以上とすることができる。なお、質量割合は、塩化第一鉄の付着水分量や、用いる原料の粒度により調整することができる。
【００２３】
本実施形態の不溶化材は、貯蔵時の固結をより抑制し易いという観点から、種々の目開きの篩を用いて篩分けした時の通過分の質量割合が、以下のようであることが好ましい。
目開き４．７５ｍｍの篩：篩分けした時の通過分の質量割合が１００質量％以下であることが好ましく、９９．９質量％以下であることがより好ましい。質量割合の下限としては、９９．０質量％とすることができる。
目開き４ｍｍの篩：篩分けした時の通過分の質量割合が１００質量％以下であることが好ましく、９９．８質量％以下であることがより好ましい。質量割合の下限としては、９８．０質量％とすることができる。
目開き３ｍｍの篩：篩分けした時の通過分の質量割合が９９．９質量％以下であることが好ましく、９９．５質量％以下であることがより好ましい。質量割合の下限としては、９７．０質量％とすることができる。
目開き２ｍｍの篩：篩分けした時の通過分の質量割合が９９．０質量％以下であることが好ましく、９７．０質量％以下であることがより好ましい。質量割合の下限としては、８８．０質量％とすることができる。
【００２４】
〔不溶化材の製造方法〕
本実施形態の不溶化材の製造方法は、少なくとも酸化マグネシウム含有物、及び付着水分量が１０．０質量％以下である塩化第一鉄を混合する工程を備える。また、本工程により得られる混合物（すなわち、調製された不溶化材）の、目開き１ｍｍの篩を用いて篩分けをした時の通過分の質量割合は９７質量％以下である。使用する各種原料、及び当該通過分の質量割合については上述のとおりである。なお、上記本実施形態の不溶化材は、本製造方法により得られるものということができる。
【００２５】
通過分の質量割合は、酸化マグネシウム含有物と塩化第一鉄とを混合後に生じる発熱反応の終了後に測定される。したがって、本実施形態の不溶化材の製造方法は、酸化マグネシウム含有物及び塩化第一鉄を混合する工程後に、さらに当該工程により得られる混合物を放置する工程を備えるということもできる。この際の放置時間は、発熱反応が十分に進む観点から、少なくとも６０分間であることが好ましい。また、放置環境は、１５〜３０℃及び１０〜８０％ＲＨとすることができる。なお、発熱反応は、塩化第一鉄の転移温度以下であることが好ましく、５０℃以下とすることができ、４５℃以下であってもよく、４０℃以下であってもよい。少なくとも２０℃以上の発熱温度が観測されることにより、発熱反応が進行したことを確認することができる。
【００２６】
混合する方法は特に限定されないが、例えばリボンミキサー、ナウターミキサー、ドラムブレンダー、ロッキングミキサーなどの装置を用いて混合することができる。
【実施例】
【００２７】
以下に、本発明について実施例及び比較例を挙げて詳細に説明する。なお、本発明はこれらの例に限定されるものではない。【００２８】
１．使用材料
〔酸化マグネシウム含有物〕
酸化マグネシウム含有物としては、軽焼酸化マグネシウム（宇部マテリアルズ株式会社製）を用いた。【００２９】
〔塩化第一鉄〕
塩化第一鉄としては、付着水分量が異なる市販の塩化第一鉄（塩化第一鉄４水和物）を用いた。使用した塩化第一鉄の付着水分量を表１に示す。塩化第一鉄の付着水分量は、４０℃に設定した乾燥機で２４時間乾燥したときの重量減少量を量ることにより求めた。【００３０】
【表１】
2019004024.tif 000002
【００３１】
〔硫酸アルミニウム〕
硫酸アルミニウムとしては、市販の硫酸アルミニウム１４水和物（目開き１ｍｍの篩を用いて篩分けした時の通過分の質量割合が９８．３７質量％）を用いた。【００３２】
２．試験方法
〔不溶化材の調製〕
不溶化材原料の配合割合は表２に示すとおりとした。表２に示す各種不溶化材の原料を、不溶化材として２００ｇとなるように量りとり、縦３３．０ｃｍ×横２２．０ｃｍのポリ袋に入れた。そしてポリ袋を振ることによって原料が均一になるまで混合し、不溶化材（混合物）を調製した。【００３３】
【表２】
2019004024.tif 000003
【００３４】
〔篩通過分〕
上記〔不溶化材の調製〕において調製した不溶化材を、混合直後から６０分間ポリ袋内で放置した。放置環境は、２０℃、６０％ＲＨとした。その後、不溶化材を１００ｇ量りとり、目開き４．７５ｍｍ、４ｍｍ、３ｍｍ、２ｍｍ及び１ｍｍの篩（株式会社飯田製作所製）を用いて篩分けし、各篩残留分と１ｍｍの篩通過分の質量を秤量し、それらの値から質量割合を計算した。結果を表３に示す。【００３５】
【表３】
2019004024.tif 000004
【００３６】
〔発熱温度〕
上記〔不溶化材の調製〕において、不溶化材の原料を均一になるまで混合した後、混合直後から５分間の不溶化材の温度をデジタル温度計（ＳＫ−１２５０ＭＣ、株式会社佐藤計量器製作所製）により測定し、その最高値を発熱温度とした。発熱温度が５０℃以上であるものを発熱あり、５０℃未満であるものを発熱なしと判断した。結果を表４に示す。【００３７】
〔固結の評価〕
上記〔篩通過分〕で使用した不溶化材１００ｇを、縦１５０ｍｍ×横８０ｍｍのポリ袋に入れ密閉した。その後、そのポリ袋を直径６．１ｃｍ×高さ８．５ｃｍの円筒状のポリ容器に入れ、蓋をせずに上から鉄球４６０ｇの重りが入った袋を乗せることにより試験体を作製した。試験体を屋外倉庫内で貯蔵し、貯蔵開始から６ヶ月後に固結を評価した。貯蔵後の不溶化材を、目開き４．７５ｍｍの篩を用いて篩分けをした時の残留分の質量割合が１０％以上であるものを固結あり、１０％未満であるものを固結なしと判断した。結果を表４に示す。【００３８】
〔貯蔵安定性の評価〕
調製時の発熱温度が５０℃未満であり、かつ貯蔵後に目開き４．７５ｍｍ篩を用いて篩分けした時の残留分の質量割合が１０％未満の場合を○、そうでない場合を×と判断した。結果を表４に示す。【００３９】
【表４】
2019004024.tif 000005
【００４０】
表４に示すように、（１）付着水分が多い塩化第一鉄（比較例１）は、付着水分が少ない塩化第一鉄（実施例１〜５）に比べて、調製時の発熱温度が高く、貯蔵後の４．７５ｍｍ篩残留分が多いことが分かる。また、（２）付着水分が少ない塩化第一鉄（実施例３、比較例２〜３）であっても、粒子が細かい不溶化材（比較例２〜３）は、粒子が粗い不溶化材（実施例３）に比べて、貯蔵後の４．７５ｍｍ篩残留分が多いことが分かる。
以上より、塩化第一鉄の付着水分量が１０．０質量％以下であり、かつ目開き１ｍｍの篩を用いて篩分けした時の通過分の質量割合が９７質量％以下である不溶化材（実施例１〜５）であれば、調製時の発熱温度が低く、固結が十分抑制されており貯蔵安定性が良いことが分かる。
【国際調査報告】
2019004024.tif 000006
2019004024.tif 000007
2019004024.tif 000008
2019004024.tif 000009